(57)【要約】【課題】  本発明は、接着性に優れた室温硬化性オルガノポリシロキサン組成物を提供する。【解決手段】  少なくとも、（Ａ）分子鎖両末端が水酸基及び／又は加水分解性基で封鎖されたジオルガノポリシロキサン１００質量部（Ｂ）アミノ基含有シランカップリング剤  ０．１〜６０質量部（Ｃ）多官能エポキシ基含有化合物  ０．０５〜１０質量部  及び（Ｄ）硬化触媒    ０．００１〜３０質量部を含有する複数の組成物の組合せからなる室温硬化性オルガノポリシロキサン組成物であって、少なくとも（Ｂ）成分と（Ｃ）成分は別々の組成物中に含有されるものである室温硬化性オルガノポリシロキサン組成物。【選択図】  なし【特許請求の範囲】
【請求項１】
少なくとも、
（Ａ）分子鎖両末端が水酸基及び／又は加水分解性基で封鎖されたジオルガノポリシロキサン１００質量部
（Ｂ）アミノ基含有シランカップリング剤  ０．１〜６０質量部
（Ｃ）多官能エポキシ基含有化合物  ０．０５〜１０質量部  及び
（Ｄ）硬化触媒    ０．００１〜３０質量部
を含有する複数の組成物の組合せからなる室温硬化性オルガノポリシロキサン組成物であって、少なくとも（Ｂ）成分と（Ｃ）成分は別々の組成物中に含有されるものである室温硬化性オルガノポリシロキサン組成物。
【請求項２】
更に、（Ｅ）下記一般式（１）：
Ｒ１ａＳｉＸ4-ａ      （１）
（式中、Ｒ１は非置換若しくは置換の一価炭化水素基を示し、Ｘは同一または異種の加水分解性基を示し、ａは０，１又は２であり、ただし、ａ＝２のとき、Ｒ１は同一でも異なっていてもよい。）
で表される有機ケイ素化合物および/またはその部分加水分解縮合物を含むことを特徴とする請求項１に記載の室温硬化性オルガノポリシロキサン組成物。
【請求項３】
下記第一組成物と第二組成物を夫々１００：１〜１００：３０の質量比で混合して得られる室温硬化性オルガノポリシロキサン組成物。第一組成物
（Ａ）分子鎖両末端が水酸基及び／又は加水分解性基で封鎖されたジオルガノポリシロキサン１００質量部
（Ｃ）多官能エポキシ基含有化合物  ０．０５〜１０質量部  及び
（Ｅ）下記一般式（１）：
Ｒ１ａＳｉＸ4-ａ      （１）
（式中、Ｒ１は非置換若しくは置換の一価炭化水素基を示し、Ｘは同一または異種の加水分解性基を示し、ａは０，１又は２であり、ただし、ａ＝２のとき、Ｒ１は同一でも異なっていてもよい。）
で表される有機ケイ素化合物および/またはその部分加水分解縮合物  ０．１〜３０質量部
を含有する組成物。
第二組成物
（Ｂ）アミノ基含有シランカップリング剤  ０．１〜６０質量部  及び
（Ｄ）硬化触媒  ０．００１〜３０質量部
を含有する組成物。
【請求項４】
下記第一組成物と第二組成物を夫々１００：５０〜１００：１５０の質量比で混合して得られる室温硬化性オルガノポリシロキサン組成物であって、さらに、下記第一組成物及び／又は第二組成物は、（Ｄ）硬化触媒を下記（Ａ）成分１００質量部に対して０．００１〜３０質量部含有するものである室温硬化性オルガノポリシロキサン組成物。
第一組成物
（Ａ）分子鎖両末端が加水分解性基で封鎖されたジオルガノポリシロキサン１００質量部  及び
（Ｂ）アミノ基含有シランカップリング剤  ０．１〜６０質量部
を含有する組成物。
第二組成物
（Ａ）分子鎖両末端が水酸基及び／又は加水分解性基で封鎖されたジオルガノポリシロキサン１００質量部  及び
（Ｃ）多官能エポキシ基含有化合物  ０．０５〜１０質量部
を含有する組成物。
【請求項５】
更に、（Ｆ）無機充填剤：０.１〜１０００質量部
を含むことを特徴とする請求項１〜４のいずれか１項に記載の室温硬化性オルガノポリシロキサン組成物。
【請求項６】
請求項１〜５の何れか1項記載の室温硬化性オルガノポリシロキサン組成物の硬化物からなるシリコーンゴムを接着させた合成樹脂。
【請求項７】
請求項３又は４記載の第一組成物と第二組成物とを、使用する直前に均一に混合して請求項１記載の室温硬化性オルガノポリシロキサン組成物を調製し、該オルガノポリシロキサン組成物を合成樹脂製被着体の表面に適用してオルガノポリシロキサン組成物層を該被着体の表面に形成し、硬化させる工程を有するシリコーンゴムを合成樹脂に接着させる方法。
【発明の詳細な説明】
【技術分野】
【０００１】
本発明は、シリコーン系シーリング剤又は接着剤として用いられる室温硬化性オルガノポリシロキサン組成物に関する。特に、事前の調整を必要とせず、各種の合成樹脂製被着体に対して接着する室温硬化性オルガノポリシロキサン組成物に関する。
【背景技術】
【０００２】
湿気により架橋するＲＴＶシリコーンゴムはその取り扱いが容易な上に耐侯性、電気特性に優れるため、建材用のシーリング材、電気電子分野での接着剤など様々な分野で応用されている。そのため、様々な基材に対して接着させる必要があるため、種々の接着性組成物の特許出願がされている。
その中でアミノ基を有するアミノアルキルアルコキシシランとエポキシ基を有するエポキシアルキルアルコキシシランとの反応物または混合物を接着促進剤として使用すると接着性が改善される事が開示されている（特許文献１、２）。他に、ジシラアルカン化合物（特許文献３）や長鎖アルキル基含有シラン（特許文献４）を含有させることも提案されている。しかし、これらの組成物は調製に手間がかかるという問題があった。更にシロキサン組成物に添加すると溶解性が著しく悪いため、分離するという問題もあった。
【先行技術文献】
【特許文献】
【０００３】
【特許文献１】特公昭５２−０８８５４号公報
【特許文献２】特公昭６３−２３２２６号公報
【特許文献３】特開２００３−２２１５０６号公報
【特許文献４】特開昭６４−６０６５６号公報
【発明の概要】
【発明が解決しようとする課題】
【０００４】
本発明の目的は、上述の問題点がなく、事前の調整を必要とせず、速硬化性で、かつ、接着性が飛躍的に向上したシリコーンゴムを与える室温硬化性オルガノポリシロキサン組成物を提供することにある。
【課題を解決するための手段】
【０００５】
本発明者は、上記目的を達成するため鋭意研究した結果、複数の組成物からなるオルガノポリシロキサン組成物（即ち、２種以上の成分を含んでなる混合物（組成物）を複数組み合わせてなる組成物）であって、アミノ基含有シランカップリング剤と多官能エポキシ基含有化合物を別々な組成物とし、使用直前にこれらを混合することで、速硬化性で、かつ、接着性が良好で、接着成分の分離が無いなど保存安定性にも優れた室温硬化性オルガノポリシロキサン組成物を得ることができることを見いだし、本発明をなすに至った。
なお、本発明において、「使用直前」とは、複数の組成物同士を混合して最終的に調製した室温硬化性オルガノポリシロキサン組成物を合成樹脂等の被着体に適用してから３０分以内、特には１５分以内、とりわけ１０分以内を意味する。
【０００６】
即ち、本発明は、次の室温硬化性オルガノポリシロキサン組成物を提供するものである。
〈１〉  少なくとも、
（Ａ）分子鎖両末端が水酸基及び／又は加水分解性基で封鎖されたジオルガノポリシロキサン１００質量部
（Ｂ）アミノ基含有シランカップリング剤  ０．１〜６０質量部
（Ｃ）多官能エポキシ基含有化合物  ０．０５〜１０質量部  及び
（Ｄ）硬化触媒    ０．００１〜３０質量部
を含有する複数の組成物の組合せからなる室温硬化性オルガノポリシロキサン組成物であって、少なくとも（Ｂ）成分と（Ｃ）成分は別々の組成物中に含有されるものである室温硬化性オルガノポリシロキサン組成物。
【０００７】
〈２〉更に、（Ｅ）下記一般式（１）：
Ｒ１ａＳｉＸ4-ａ      （１）
（式中、Ｒ１は非置換若しくは置換の一価炭化水素基を示し、Ｘは同一または異種の加水分解性基を示し、ａは０，１又は２であり、ただし、ａ＝２のとき、Ｒ１は同一でも異なっていてもよい。）
で表される有機ケイ素化合物および/またはその部分加水分解縮合物を含むことを特徴とする〈１〉に記載の室温硬化性オルガノポリシロキサン組成物。
【０００８】
〈３〉下記第一組成物と第二組成物を夫々１００：１〜１００：３０の質量比で混合して得られる室温硬化性オルガノポリシロキサン組成物。
第一組成物
（Ａ）分子鎖両末端が水酸基及び／又は加水分解性基で封鎖されたジオルガノポリシロキサン１００質量部
（Ｃ）多官能エポキシ基含有化合物  ０．０５〜１０質量部  及び
（Ｅ）下記一般式（１）：
Ｒ１ａＳｉＸ4-ａ      （１）
（式中、Ｒ１は非置換若しくは置換の一価炭化水素基を示し、Ｘは同一または異種の加水分解性基を示し、ａは０，１又は２であり、ただし、ａ＝２のとき、Ｒ１は同一でも異なっていてもよい。）
で表される有機ケイ素化合物および/またはその部分加水分解縮合物  ０．１〜３０質量部
を含有する組成物。
第二組成物
（Ｂ）アミノ基含有シランカップリング剤  ０．１〜６０質量部  及び
（Ｄ）硬化触媒  ０．００１〜３０質量部
を含有する組成物。
【０００９】
〈４〉下記第一組成物と第二組成物を夫々１００：５０〜１００：１５０の質量比で混合して得られる室温硬化性オルガノポリシロキサン組成物であって、さらに、下記第一組成物及び／又は第二組成物は、（Ｄ）硬化触媒を下記（Ａ）成分１００質量部に対して０．００１〜３０質量部含有するものである室温硬化性オルガノポリシロキサン組成物。
第一組成物
（Ａ）分子鎖両末端が加水分解性基で封鎖されたジオルガノポリシロキサン１００質量部  及び
（Ｂ）アミノ基含有シランカップリング剤  ０．１〜６０質量部
を含有する組成物。
第二組成物
（Ａ）分子鎖両末端が水酸基及び／又は加水分解性基で封鎖されたジオルガノポリシロキサン１００質量部  及び
（Ｃ）多官能エポキシ基含有化合物  ０．０５〜１０質量部
を含有する組成物。
【００１０】
〈５〉更に、（Ｆ）無機充填剤：０.１〜１０００質量部
を含むことを特徴とする〈１〉〜〈４〉のいずれか１に記載の室温硬化性オルガノポリシロキサン組成物。
【００１１】
〈６〉  〈１〉〜〈５〉の何れか１に記載の室温硬化性オルガノポリシロキサン組成物で接着させた合成樹脂。
〈７〉  〈３〉又は〈４〉記載の第一組成物と第二組成物とを、使用する直前に均一に混合して〈１〉記載の室温硬化性オルガノポリシロキサン組成物を調製し、該オルガノポリシロキサン組成物を合成樹脂製被着体の表面に適用してオルガノポリシロキサン組成物層を該被着体の表面に形成し、硬化させる工程を有するシリコーンゴムを合成樹脂に接着させる方法。
【発明の効果】
【００１２】
本発明のオルガノポリシロキサン組成物は、室温で硬化して弾性体状のオルガノポリシロキサン硬化物（シリコーンゴム）を与えるものであり、接着性、特に合成樹脂に対する接着性に優れ、接着成分の分離がない等保存安定性にも優れる。
【発明を実施するための形態】
【００１３】
以下、本発明を詳細に説明する。尚、本発明において、粘度は、ＪＩＳ  Ｚ  ８８０３に規定する方法に順じた回転粘度計（例えば、ＢＬ型、ＢＨ型、ＢＳ型、コーンプレート型等）による測定値である。
【００１４】
本発明の室温硬化性オルガノポリシロキサン組成物は、２種以上の成分を含んでなる混合物（組成物）を複数組み合わせてなる組成物であって、少なくとも、下記
（Ａ）分子鎖両末端が水酸基及び／又は加水分解性基で封鎖されたジオルガノポリシロキサン１００質量部
（Ｂ）アミノ基含有シランカップリング剤  ０．１〜６０質量部
（Ｃ）多官能エポキシ基含有化合物  ０．０５〜１０質量部  及び
（Ｄ）硬化触媒    ０．００１〜３０質量部
を含有する。なお、本発明の組成物は、複数の組成物からなり、複数の組成物全体が、上記成分を含んでいればよい。ただし、（Ｂ）成分と（Ｃ）成分は同一組成物中に含有してはならない。
以下、個々の成分について説明する。
【００１５】
［（Ａ）成分］
（Ａ）成分のジオルガノポリシロキサンは分子鎖両末端がケイ素原子に結合した水酸基（即ち、シラノール基）及び／又はケイ素原子に結合した加水分解性基（例えば、ジオルガノヒドロキシシロキシ基及び／又は１〜３個の加水分解性基を有するシロキシ基）で封鎖され、主鎖が基本的にジオルガノシロキサン単位の繰返しからなる直鎖状のジオルガノポリシロキサンであり、本発明のオルガノポリシロキサン組成物を構成するベース成分であり、分子鎖両末端のケイ素原子に水酸基及び／又は加水分解性基が結合している。
この加水分解性基としてはメトキシ基、エトキシ基等のアルコキシ基；メチルエチルケトオキシム基等のケトキシム基；アセトキシ基；アミノオキシ基が例示される。また、このオルガノポリシロキサンのケイ素原子に結合するその他の基としては、メチル基、エチル基、プロピル基、イソプロピル基、ブチル基、２−エチルブチル基、オクチル基などのアルキル基；シクロヘキシル基、シクロペンチル基などのシクロアルキル基；ビニル基、アリル基などのアルケニル基；フェニル基、トリル基、キシリル基、ナフチル基、ビフェニリル基、フェナントリル基などのアリール基；ベンジル基、フェニルエチル基などのアラルキル基；クロロメチル基、トリクロロプロピル基、トリフロロプロピル基、ブロモフェニル基、クロロシクロヘキシル基などのハロゲン化アルキル、アリールもしくはシクロアルキル基；２−シアノエチル基、３−シアノプロピル基、２−シアノブチル基などのシアノ化アルキル基が挙げられ、メチル基、ビニル基、フェニル基、トリフロロプロピル基が好ましく、メチル基が特に好ましい。
このオルガノポリシロキサンの２３℃における粘度が好ましくは１０〜５００，０００ｍＰａ・ｓ、より好ましくは１００〜１００，０００ｍＰａ・ｓ、更により好ましくは２００〜５０，０００ｍＰａ・ｓの範囲となる数である。粘度が小さすぎると硬化物に十分な機械的特性が得られない場合があり、大きすぎると組成物の粘度が高くなり、作業性が低下する。
また、（Ａ）成分のオルガノポリシロキサンは、１種単独で使用しても、２種以上を併用してもよい。
【００１６】
［（Ｂ）成分］
（Ｂ）成分のアミノ基含有シランカップリング剤は単独でも接着性付与成分として作用するが、（Ｃ）成分の多官能エポキシ含有化合物と反応することにより、更に幅広い被着体に対して、接着性を付与できる。
本発明で用いる、アミノ基含有シランカップリング剤（アミノ官能性基含有カーボンファンクショナル加水分解性シラン及び／又はその部分加水分解縮合物）は当該技術分野で公知のシランカップリング剤およびその部分加水分解縮合物が好適に使用される。特には加水分解性基としてアルコキシシリル、アルケノキシシリル基を有するものが好ましく、３−アミノプロピルトリエトキシシラン、３−アミノプロピルトリメトキシシラン、３−アミノプロピルメチルジエトキシシラン、３−アミノプロピルメチルジメトキシシラン、Ｎ−２−（アミノエチル）−３−アミノプロピルトリメトキシシラン、Ｎ−２−（アミノエチル）３−アミノプロピルメチルジメトキシシラン、Ｎ−フェニル−３−アミノプロピルトリメトキシシラン、等が例示される。
このアミノ基含有シランカップリング剤の配合量は、（Ａ）成分１００質量部あたり０．１〜６０質量部、好ましくは０．３〜５０質量部使用される。０．１質量部未満では十分な接着性が得られない場合があり、６０質量部を越えると機械特性に劣るものとなる。
【００１７】
［（Ｃ）成分］
（Ｃ）成分の多官能エポキシ基含有化合物（即ち、分子中に２個以上のエポキシ基を含有する化合物）は（Ｂ）成分のアミノ基含有シランカップリング剤と反応することにより幅広い被着体に対して、接着性を付与するものである。なお、（Ｃ）成分の多官能エポキシ基含有化合物としては分子中に加水分解性基を含有しないものが好ましい。
多官能エポキシ含有化合物としては脂肪族多官能エポキシ化合物や芳香族多官能エポキシ化合物、脂環式多官能エポキシ化合物等があり、脂肪族多官能エポキシ化合物としては１，６ヘキサンジオールジグリシジルエーテル、トリメチロールプロパンポリグリシジルエーテル、芳香族多官能エポキシ化合物としてはヒドロキノンジグリシジルエーテル、N,N-ビス(2,3-エポキシプロピル)-4-(2,3-エポキシプロポキシ)アニリン、脂環式多官能エポキシ化合物としては3',4'-エポキシシクロヘキシルメチル 3,4-エポキシシクロヘキサンカルボキシレート、ジシクロペンタジエンジオキシドなどが挙げられる。更に多官能エポキシ基含有のシランカップリング剤や変性シリコーンオイルも接着性付与に効果がある。
多官能エポキシ基含有化合物は２官能以上が好ましく、特に３官能以上が好ましい。
（Ｃ）成分の配合量は、（Ａ）成分１００質量部に対して０．０５〜１０質量部、好ましくは、０．１〜７質量部で使用される。０．０５質量部未満では十分な接着性が得られない場合があり、１０質量部を超えるとゴムの柔軟性が失われる虞がある。
【００１８】
［（Ｄ）成分］
本発明（Ｄ）成分である縮合反応用硬化触媒は、縮合反応を促進し、ゴム化を速めるために添加するものである。
硬化触媒としては、例えば、テトラブチルチタネート、テトライソプロピルチタネート等の有機チタン酸エステル；ジイソプロポキシキシビス（アセチルアセトナート）チタン、ジイソプロポキシビス（エチルアセトアセテート）チタン等の有機チタンキレート化合物；アルミニウムトリス（アセチルアセトナート）、アルミニウムトリス（エチルアセトアセテート）等の有機アルミニウム化合物；ジルコニウムテトラ（アセチルアセトナート）、ジルコニウムテトラブチレート等の有機ジルコニウム化合物；ジブチルスズジオクトエート、ジブチルスズジラウレート、ジブチルスズジ（２−エチルヘキサノエート）等の有機スズ化合物；ナフテン酸スズ、オレイン酸スズ、ブチル酸スズ、ナフテン酸コバルト、ステアリン酸亜鉛等の有機カルボン酸の金属塩；ヘキシルアミン、燐酸ドデシルアミン等のアミン化合物、およびその塩；ベンジルトリエチルアンモニウムアセテート等の４級アンモニウム塩；酢酸カリウム、硝酸リチウム等のアルカリ金属の低級脂肪酸塩；ジメチルヒドロキシルアミン、ジエチルヒドロキシルアミン等のジアルキルヒドロキシルアミン；テトラメチルグアニジンプロピルトリメトキシシラン等のグアニジル基含有有機ケイ素化合物；が挙げられる。これらは、１種単独でも２種以上組み合わせても使用することができる。
上記硬化触媒を配合する場合、その配合量は、特に制限されず、触媒としての有効量でよいが、例えば、上記（Ａ）成分１００質量部（即ち、第一組成物と第二組成物中の（Ａ）成分の合計１００質量部）に対して通常、０．００１〜３０質量部、好ましくは０．００２〜２０質量部、より好ましくは０．００４〜１０質量部程度である。
【００１９】
［（Ｅ）成分］
本発明では、必要に応じて、任意成分として更に（Ｅ）成分の架橋剤を配合してもよい。
（Ｅ）成分の架橋剤は、下記一般式（１）：
Ｒ１ａＳｉＸ4-ａ      （１）
（式中、Ｒ１は非置換若しくは置換の一価炭化水素基を示し、Ｘは同一または異種の加水分解性基を示し、ａは０，１又は２であり、ただし、ａ＝２のとき、Ｒ１は同一でも異なっていてもよい。）
で表される有機ケイ素化合物（加水分解性オルガノシラン化合物）及び／又はその部分加水分解縮合物であり、１種又は２種以上の混合物であってもよい。なお、本発明において、部分加水分解縮合物とは、加水分解性オルガノシラン化合物の１種又は２種以上を（共）加水分解／縮合して生成する、分子中に残存加水分解性基を（好ましくは２個以上）有するオルガノシロキサンオリゴマーを意味する。
一般式（１）中、Ｒ１の非置換若しくは置換の一価炭化水素基としては、メチル基、エチル基、プロピル基、ビニル基及びフェニル基から選択される基が好ましい。
（Ｅ）成分の有機ケイ素化合物及びその部分加水分解物が有する加水分解性基としては、例えばケトオキシム基、アルコキシ基、アセトキシ基、イソプロペノキシ基等が挙げられ、ケトオキシム基、アルコキシ基、イソプロペノキシ基が好ましい。
（Ｅ）成分の具体例としては、メチルトリス（ジメチルケトオキシム）シラン、メチルトリス（メチルエチルケトオキシム）シラン、エチルトリス（メチルエチルケトオキシム）シラン、メチルトリス（メチルイソブチルケトオキシム）シラン、ビニルトリス（メチルエチルケトオキシム）シラン、フェニルトリス（メチルエチルケトオキシム）シランなどのケトオキシムシラン及びメチルトリメトキシシラン、ジメチルジメトキシシラン、ビニルトリメトキシシラン、フェニルトリメトキシシラン、メチルトリエトキシシラン等のアルコキシシラン、メチルトリイソプロペノキシシラン、エチルトリイソプロペノキシシラン、ビニルトリイソプロペノキシシラン等のイソプロペノキシ基含有シラン、メチルトリアセトキシシラン、エチルトリアセトキシシラン、ビニルトリアセトキシシランなどのアセトキシシランの各種シラン、並びにこれらのシランの部分加水分解縮合物が挙げられる。
（Ｅ）成分を配合する場合には、その配合量は、（Ａ）成分１００質量部に対して０．１〜３０質量部、好ましくは、０．５〜２０質量部、特に好ましくは１〜１５質量部の範囲で使用される。０．１質量部未満では十分な架橋が得られず、適当なゴム弾性を有する組成物を得られ難くなることがあり、３０質量部を超えると得られる硬化物は機械特性が低下し易い。
【００２０】
［（Ｆ）成分］
（Ｆ）成分の無機質充填剤は、必要に応じて配合してもよい任意成分であって、得られる硬化物に適度な補強性、ゴム特性を与える成分である。
この成分としては、ヒュームドシリカ（煙霧質シリカ）、沈降性シリカ、焼成シリカ等の補強性シリカ充填剤、炭酸カルシウム、炭酸亜鉛、酸化亜鉛、水酸化アルミニウム、酸化アルミニウム、水酸化マグネシウム、酸化マグネシウム、酸化鉄、酸化チタン、珪藻土、マイカ、溶融シリカ（石英粉末）等の非補強性充填剤が例示される。好ましくはヒュームドシリカや炭酸カルシウムである。また、これらの充填剤の表面をオルガノクロロシラン、オルガノアルコキシシラン、シラザン等の有機ケイ素化合物、脂肪酸やパラフィン系等で処理した充填剤を用いてもよい。またこの成分は１種単独で使用しても、２種以上を併用してもよい。
（Ｆ）成分を配合する場合には、その配合量は、（Ａ）成分のオルガノポリシロキサン１００質量部に対して０.１〜１０００質量部、特に１〜５００質量部配合することが好ましい。０．１質量部未満では得られる硬化物の機械特性が不十分となることがあり、１０００質量部を超える量では、得られる組成物の粘度が高すぎて作業性、吐出性が悪くなる。
【００２１】
［その他の成分］
本発明のオルガノポリシロキサン組成物には、任意成分として、顔料、染料、老化防止剤、酸化防止剤、帯電防止剤、溶剤、難燃剤としての白金化合物や酸化アンチモン等を配合することができる。
更に、チクソ性向上剤としてのポリエーテル、防かび剤、抗菌剤等が挙げられる。これらの添加剤の配合量は本発明の目的を損なわない範囲であればよい。
【００２２】
本発明のオルガノポリシロキサン組成物は、上記（Ａ）〜（Ｄ）成分、所望により（Ｅ）、（Ｆ）成分や他の上記各種添加剤を混合、好ましくは乾燥雰囲気（実質的に湿分の不存在）下において均一に混合することにより得ることができる。
混合は、３本ロール、プラネタリーミキサー、万能混合機等の公知の混合機を用いて行えばよい。  ただし、（Ｂ）成分と（Ｃ）成分は別組成物とする。
このような、複数の組成物の例としては、次のものが挙げられるが、本発明はこれらに限定されるものではない。
【００２３】
第一組成物
（Ａ）分子鎖両末端が水酸基及び／又は加水分解性基で封鎖されたジオルガノポリシロキサン１００質量部
（Ｃ）多官能エポキシ基含有化合物  ０．０５〜１０質量部  及び
（Ｅ）下記一般式（１）：
Ｒ１ａＳｉＸ4-ａ      （１）
（式中、Ｒ１は非置換若しくは置換の一価炭化水素基を示し、Ｘは同一または異種の加水分解性基を示し、ａは０，１又は２であり、ただし、ａ＝２のとき、Ｒ１は同一でも異なっていてもよい。）
で表される有機ケイ素化合物および/またはその部分加水分解縮合物  ０．１〜３０質量部
を含有する組成物。
第二組成物
（Ｂ）アミノ基含有シランカップリング剤  ０．１〜６０質量部  及び
（Ｄ）硬化触媒  ０．００１〜３０質量部
【００２４】
使用時において、上記、第一組成物と第二組成物は、夫々１００：１〜１００：３０の質量比で混合することが好ましい。
【００２５】
さらに、複数の組成物の例としては、次のものが挙げられる。
第一組成物
（Ａ）分子鎖両末端が加水分解性基で封鎖されたジオルガノポリシロキサン１００質量部  及び
（Ｂ）アミノ基含有シランカップリング剤  ０．１〜６０質量部
を含有する組成物。
第二組成物
（Ａ）分子鎖両末端が水酸基及び／又は加水分解性基で封鎖されたジオルガノポリシロキサン１００質量部  及び
（Ｃ）多官能エポキシ基含有化合物  ０．０５〜１０質量部
を含有する組成物。
【００２６】
上記、第一組成物と第二組成物は、夫々１００：５０〜１００：１５０の質量比で混合して使用することが好ましい。さらに、該第一組成物及び／又は第二組成物は、（Ｄ）硬化触媒を下記（Ａ）成分１００質量部に対して０．００１〜３０質量部添加する。
【実施例】
【００２７】
以下、実施例及び比較例を示して本発明を具体的に説明するが、本発明は下記の実施例に制限されるものではない。なお、下記例中の部は質量部、粘度は２３℃での測定値を示したものである。
【００２８】
［実施例１］
２３℃における粘度が５，０００ｍＰａ・ｓの分子鎖両末端がシラノール基で封鎖されたポリジメチルシロキサン１００質量部に、煙霧質シリカを１５部添加し、１５０℃に加熱し減圧下で２時間混合した。冷却後、三本ロール分散を行った。次いでこの混合物に、ビニルトリイソプロペノキシシラン２．４質量部、およびN,N-ビス(2,3-エポキシプロピル)-4-(2,3-エポキシプロポキシ)アニリン（三菱化学製ＥＰ−６３０）０．５質量部加えて、減圧下で完全に混合し、第１組成物を得た。
また、２３℃における粘度が３０，０００ｍＰａ・ｓの分子鎖両末端がトリメチルシロキシ基で封鎖されたポリジメチルシロキサン１００質量部に、表面処理煙霧状シリカを7部添加し、均一に分散混合した後、１，１，３，３−テトラメチル−２−[３−（トリメトキシシリル）プロピル]グアニジンを２０質量部、３−アミノプロピルトリエトキシシランを４０質量部加えて、減圧下で完全に混合し、第２組成物を得た。
上記第１組成物と第２組成物を、下記の接着試験に使用する直前に、質量比１０：1で混合し、サンプル１を得た。
【００２９】
［実施例２］
実施例１において、第１組成物中のN,N-ビス(2,3-エポキシプロピル)-4-(2,3-エポキシプロポキシ)アニリンをトリメチロールプロパンポリグリシジルエーテル（ナガセケムテックス製ＥＸ−３２１−Ｌ）に変更した他は同様の条件にて調整し、サンプル２を得た。
【００３０】
［実施例３］
実施例１において、第１組成物中のN,N-ビス(2,3-エポキシプロピル)-4-(2,3-エポキシプロポキシ)アニリンを１，６ヘキサンジオールジグリシジルエーテル（ナガセケムテックス製ＥＸ-212Ｌ）に変更した他は同様の条件にて調整し、サンプル３を得た。
【００３１】
［実施例４］
２３℃における粘度が９００ｍＰａ・ｓの分子鎖両末端がトリメトキシシリル基で封鎖されたポリジメチルシロキサン１００質量部に、煙霧質シリカを５部添加し、１５０℃に加熱し減圧下で２時間混合した。冷却後、三本ロール分散を行った。次いでこの混合物に、３−アミノプロピルトリエトキシシランを３質量部加えて、減圧下で完全に混合し、第１組成物を得た。
また、２３℃における粘度が７００ｍＰａ・ｓの分子鎖両末端がシラノール基で封鎖されたポリジメチルシロキサン１００質量部に、煙霧質シリカを５部添加し、１５０℃に加熱し減圧下で２時間混合した。冷却後、三本ロール分散を行った。次いでこの混合物に、N,N-ビス(2,3-エポキシプロピル)-4-(2,3-エポキシプロポキシ)アニリン（三菱化学製ＥＰ−６３０）０．５質量部、錫触媒を０．０１質量部加えて、減圧下で完全に混合し、第２組成物を得た。
上記第１組成物と第２組成物を、下記の接着試験に使用する直前に、質量比１：１で混合し、サンプル４を得た。
【００３２】
［比較例１］
実施例１において、第１組成物中のN,N-ビス(2,3-エポキシプロピル)-4-(2,3-エポキシプロポキシ)アニリンをN,N-ビス(2,3-エポキシプロピル)-4-(2,3-エポキシプロポキシ)アニリンと３−アミノプロピルトリエトキシシランをモル比で１：１となる量を７０℃で５時間反応させた化合物を１質量部に変更した他は同様の条件にて調整し、サンプル５を得た。
【００３３】
［比較例２］
実施例１において、第１組成物中のN,N-ビス(2,3-エポキシプロピル)-4-(2,3-エポキシプロポキシ)アニリンを、分子中にエポキシ基を１個有するグリシジルヘキシルエーテルに変更した他は同様の条件にて調整し、サンプル６を得た。
【００３４】
［比較例３］
実施例１において、第１組成物中のN,N-ビス(2,3-エポキシプロピル)-4-(2,3-エポキシプロポキシ)アニリンを分子中にエポキシ基を１個有するグリシジル-2-メチルフェニルエーテルに変更した他は同様の条件にて調整し、サンプル７を得た。
【００３５】
［評価］
接着性：各樹脂表面に２０ｍｍ×３０ｍｍ×５ｍｍの形状に、サンプルを塗布し、23±2℃、50±5％RHの雰囲気で一週間硬化させた後に、硬化シリコーンゴムを各樹脂表面から0°の方向に引っ張り、目視により接着性を確認した。上記引っ張りにより、硬化シリコーンゴムが接着したものを○と評価し、完全に剥離したものを×、一部接着したものを△と評価して、表１に示した。
保存性：５０℃×２８日間放置後に組成物の分離状態を確認した。分離せず均一な組成物であれば○と評価し、オイルなどの分離が見られた場合は×と評価した。
【００３６】
【表１】
2016020422.tif 000002
【００３７】
上記の結果から、本発明の組成物は、各種プラスチックに対して接着性が高く、且つ保存安定性に優れることが分かる。一方でアミノシランとエポキシ化合物の反応物を用いた比較例１のサンプル５では接着性に優れるものの保存性に劣り、本発明の範囲外のエポキシ化合物を用いた比較例２、３のサンプル６と７では接着性に劣ることが分かる。